(57)【要約】【課題】優れた嵩性および保温性を有し、かつ詰綿に付着した剤の機能が発現しやすい詰綿、および該詰綿を用いてなる繊維製品を提供する。【解決手段】繊維軸に対して直交する断面が、中空であるコアー部と該コアー部の外表面から放射状に突出するフィン部とを有する中空繊維を用いて詰綿を構成する。【選択図】図１
2011200295.tif 000002
【特許請求の範囲】
【請求項１】
中空繊維を含む詰綿であって、前記中空繊維において、繊維軸に対して直交する断面が、中空であるコアー部と該コアー部の外表面から放射状に突出するフィン部とを有することを特徴とする詰綿。
【請求項２】
前記フィン部の個数が３枚以上である、請求項１に記載の詰綿。
【請求項３】
前記コアー部において、中空部が四角形である、請求項１または請求項２に記載の詰綿。
【請求項４】
前記中空繊維の繊維軸に対して直交する断面において、下記式で示す中空率が３０％以上である、請求項１〜３のいずれかに記載の詰綿。
中空率（％）＝（１−（Ａ／Ｂ））×１００
Ａ；単糸繊維軸に直交する断面面積
Ｂ；単糸繊維横断面最外周面積
【請求項５】
詰綿を構成する繊維を束ねた状態での下記式で示す空隙率が４０％以上である、請求項１〜４のいずれかに記載の詰綿。
空隙率（％）＝（１−（ＮＡ／Ｃ））×１００
Ａ；単糸繊維軸に直交する断面面積
Ｃ；繊維を束ねた状態での横断面最外周面積
Ｎ；繊維を束ねた状態に含まれる単糸数
【請求項６】
前記中空繊維がポリエステル系ポリマーからなる短繊維である、請求項１〜５のいずれかに記載の詰綿。
【請求項７】
前記中空繊維に捲縮が付与されている、請求項１〜６のいずれかに記載の詰綿。
【請求項８】
前記中空繊維に、シリコーン樹脂、油剤、抗菌剤、防虫剤、撥水剤、吸湿剤、制電剤、難燃剤、マイナスイオン発生剤および消臭剤からなる群より選択される少なくとも１種が付着している、請求項１〜７のいずれかに記載の詰綿。
【請求項９】
請求項１〜８のいずれかに記載の詰綿を含む、ふとん、まくら、ぬいぐるみ、衣料、およびクッション構造体からなる群より選択されるいずれかの繊維製品。
【発明の詳細な説明】
【技術分野】
【０００１】
本発明は、優れた嵩性および保温性を有し、かつ詰綿に付着した剤の機能が発現しやすい詰綿、および該詰綿を用いてなる繊維製品に関する。
【背景技術】
【０００２】
従来、ふとん、まくら、ぬいぐるみ、衣料、およびクッション構造体などの分野で詰綿が使用されている。そして、詰綿の保温性を高めるため中空繊維が用いられている（例えば、特許文献１、特許文献２参照）。しかしながら、従来の中空繊維を用いた詰綿では、嵩性および保温性の点でまだ十分とはいえなかった。
【０００３】
また、詰綿にソフト性や抗菌性を付加するため、詰綿を構成する繊維にシリコーンや油剤等を付与することが提案されているが、繊維に付着したシリコーンや油剤が容易に脱落してしまい、耐久性が十分とはいえず、機能が発現されにくかった。（例えば、特許文献３参照）。
【先行技術文献】
【特許文献】
【０００４】
【特許文献１】特開平４−３２７８８０号公報
【特許文献２】特開２００７−１２５１５３号公報
【特許文献３】特開２００２−１４２９４０号公報
【発明の概要】
【発明が解決しようとする課題】
【０００５】
本発明は上記の背景に鑑みなされたものであり、その目的は、優れた嵩性および保温性を有し、かつ詰綿に付着した剤の機能が発現しやすい詰綿、および該詰綿を用いてなる繊維製品を提供することにある。
【課題を解決するための手段】
【０００６】
本発明者らは上記の課題を達成するため鋭意検討した結果、放射状に突出するフィン部を有する中空繊維で詰綿を構成すると、単糸繊維中だけでなく単糸繊維間にも空隙ができるため嵩性および保温性がさらに向上し、しかもかかるフィンにより繊維表面積が大きくなる効果により、繊維に付着した剤の効果が発現しやすいことを見出し、さらに鋭意検討を重ねることにより本発明を完成するに至った。
【０００７】
かくして、本発明によれば「中空繊維を含む詰綿であって、前記中空繊維において、繊維軸に対して直交する断面が、中空であるコアー部と該コアー部の外表面から放射状に突出するフィン部とを有することを特徴とする詰綿。」が提供される。
その際、前記フィン部の個数が３枚以上であることが好ましい。また、前記コアー部において、中空部が四角形であることが好ましい。また、前記中空繊維の繊維軸に対して直交する断面において、下記式で示す中空率が３０％以上であることが好ましい。
中空率（％）＝（１−（Ａ／Ｂ））×１００ 
Ａ；単糸繊維軸に直交する断面面積
Ｂ；単糸繊維横断面最外周面積
【０００８】
また、詰綿を構成する繊維を束ねた状態での下記式で示す空隙率が４０％以上であることが好ましい。
空隙率（％）＝（１−（ＮＡ／Ｃ））×１００
Ａ；単糸繊維軸に直交する断面面積
Ｃ；繊維を束ねた状態での横断面最外周面積
Ｎ；繊維を束ねた状態に含まれる単糸数
【０００９】
また、前記中空繊維がポリエステル系ポリマーからなる短繊維であることが好ましい。また、前記中空繊維に捲縮が付与されていることが好ましい。また、前記中空繊維に、シリコーン樹脂、油剤、抗菌剤、防虫剤、撥水剤、吸湿剤、制電剤、難燃剤、マイナスイオン発生剤および消臭剤からなる群より選択される少なくとも１種が付着していることが好ましい。
また、本発明によれば、前記の詰綿を含む、ふとん、まくら、ぬいぐるみ、衣料、およびクッション構造体からなる群より選択されるいずれかの繊維製品が提供される。
【発明の効果】
【００１０】
本発明によれば、優れた嵩性および保温性を有し、かつ詰綿に付着した剤の機能が発現しやすい詰綿、および該詰綿を用いてなる繊維製品が得られる。
【図面の簡単な説明】
【００１１】
【図１】本発明で用いることのできる中空繊維（単糸繊維）の、繊維軸に直交する断面の模式図である。
【図２】本発明で用いることのできる中空繊維（単糸繊維）を束ねた状態の、繊維軸に直交する断面の模式図である。
【図３】本発明で用いることのできる中空繊維を製造する紡糸口金での吐出孔の模式図である。
【発明を実施するための形態】
【００１２】
以下、本発明の実施の形態について詳細に説明する。
まず、本発明の詰綿に含まれる中空繊維において、繊維軸に対して直交する断面が、中空であるコアー部と該コアー部の外表面から放射状に突出するフィン部とを有することが肝要である。前記中空繊維において、繊維軸に対して直交する断面が、中空であるコアー部と、該コアー部の外表面から放射状に突出するフィン部とを有するので、単繊維内および単繊維間に形成される空隙により、優れた嵩性および保温性を有し、かつ詰綿に付着した剤の機能が発現しやすい詰綿が得られる。
【００１３】
ここで、前記コアー部は中空であることが肝要であり、中実の場合は優れた嵩性および保温性が得られず好ましくない。また、かかるコアー部の形状としては、図１に示すような四角中空だけでなく、丸中空、三角中空、多角形中空などいずれでもよい。なかでも、紡糸の際に中空割れや貼り合せ不良を防止する上で四角中空が特に好ましい。
【００１４】
前記コアー部において、コアー部長径ＤＡと中空部長径ＤＢとの比ＤＢ／ＤＡの値としては、優れた保温性を得る上で０．４以上であることが好ましい。
なお、前記コアー部において、中空割れが発生していてもよいが、優れた嵩性および保温性を得る上で中空割れが発生していないことが好ましい。
【００１５】
次に、かかるコアー部の外表面から放射状に突出するフィン部の個数は特に限定されないが、優れた嵩性および保温性を有し、かつ詰綿に付着した剤が脱落しにくい詰綿を得る上で、３枚以上（より好ましくは４枚以上、さらに好ましくは６〜１２枚、特に好ましくは８〜１０枚）であることが好ましい。該フィン部の個数が３枚未満の場合、単繊維間に形成される空隙が小さくなり、優れた嵩性および保温性が得られないおそれがある。
【００１６】
かかるフィン部の長さＬＡとしては、コアー部長径ＤＡとの比ＬＡ／ＤＡが０．２以上（より好ましくは０．３〜１．０）となる長さであると、優れた嵩性および保温性が得られやすく好ましい。
また、かかるフィン部は、繊維の長さ方向（繊維軸方向）に延在していると、優れた嵩性および保温性が得られやすく好ましい。
【００１７】
前記中空繊維において、繊維軸に対して直交する断面の外周部分を線（図１の破線部分）で結びその内面積（単糸繊維横断面最外周面積）を面積Ｂ、単糸繊維軸に直交する断面面積（ポリマー部面積）をＡとするとき、下記式で定義する中空率（％）が３０％以上（より好ましくは３０〜６０％）であることが優れた保温性を得る上で好ましい。
中空率（％）＝（１−（Ａ／Ｂ））×１００
Ａ；単糸繊維軸に直交する断面面積（ポリマー部面積）
Ｂ；単糸繊維横断面最外周面積
【００１８】
また、詰綿を構成する繊維を束ねた状態での下記式で示す空隙率が４０％以上（より好ましくは４０〜７０％）であると、優れた保温性が得られやすく好ましい。
空隙率（％）＝（１−（ＮＡ／Ｃ））×１００
Ａ；単糸繊維軸に直交する断面面積（ポリマー部面積）
Ｃ；繊維を束ねた状態での横断面最外周面積
Ｎ；繊維を束ねた状態に含まれる単糸数
【００１９】
前記中空繊維において、単繊維繊度は特に限定されないが、優れた嵩性および保温性を得る上で５．０ｄｔｅｘ以下（より好ましくは０．１〜４．０ｄｔｅｘ）であることが好ましい。
【００２０】
また、前記中空繊維において、繊維の形態としては、長繊維でもよいが、繊維長３〜１００ｍｍ（より好ましくは３〜３０ｍｍ）の短繊維であると優れた嵩性および保温性が得られ好ましい。また、中空繊維に捲縮が付与されていると、詰綿の嵩性および保温性がさらに向上し好ましい。その際、捲縮付与方法としては、熱収縮率の異なるポリマーをサイドバイサイド型に張り合わせた複合繊維を用いてスパイラル状捲縮を付与、異方冷却によりスパイラル状捲縮を付与、捲縮数が３〜４０個／２．５４ｃｍ（好ましくは７〜１５個／２．５４ｃｍ）となるように通常の押し込みクリンパー方式による機械捲縮を付与など、種々の方法を用いればよいが、嵩高性、製造コスト等の面から機械捲縮を付与するのが最適である。
【００２１】
前記中空繊維を形成するポリマーの種類としては特に限定されず、ポリエステル、ポリアミド、ポリオレフィンなどの通常の繊維形成性ポリマーなどでよい。なかでも、ポリエチレンテレフタレートやポリトリメチレンテレフタレート、ポリブチレンテレフタレート、ポリ乳酸、ステレオコンプレックスポリ乳酸などのポリエステルや、第３成分を共重合させた共重合ポリエステルなどが好ましく例示される。かかるポリエステルとしては、マテリアルリサイクルまたはケミカルリサイクルされたポリエステルや、特開２００９−０１６９４号公報に記載された、バイオマスすなわち生物由来の物質を原材料として得られたモノマー成分を使用してなるポリエチレンテレフタレートであってもよい。なかでも、ポリトリメチレンテレフタレートがソフト性の点で特に好ましい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２２】
また、前記中空繊維において、シリコーン樹脂、油剤、抗菌剤、防虫剤、撥水剤、吸湿剤、制電剤、難燃剤、マイナスイオン発生剤および消臭剤からなる群より選択される１種以上の剤が繊維表面に付着していると、フィンにより繊維表面積が大きくなる効果により、これらの剤の機能を発現しやすくすることができ好ましい。なお、前記油剤には、脂肪酸エステル、多価アルコールエステル、エーテルエステル、ポリエーテル、シリコーン、鉱物油などの平滑剤や帯電防止剤、界面活性剤、集束剤、防錆剤、防腐剤、酸化防止剤を加えてもよい。特にシリコーンを含有する油剤が好ましい。
【００２３】
前記中空繊維は、例えば、固有粘度（オルソクロロフェノールを溶媒として使用し３５℃で測定）０．５５〜０．８０のポリエステルポリマーを用いて、例えば図３に模式的に示す吐出形状を有する口金を用いて常法により紡糸、延伸した後、必要に応じて油剤を付与し、次いで、必要に応じて押し込みクリンパーで捲縮を付与し、必要に応じて所定の繊維長に切断することにより得られる。ここで、前記のような剤を中空繊維に付与する方法としては、油剤に混ぜて繊維に付与してもよいし、油剤とは別に付与してもよいし、所定の繊維長に切断した後付与してもよい。
【００２４】
本発明の詰綿は前記の中空繊維のみで構成することが最も好ましいが、前記の中空繊維と、セルロース系短繊維、丸中空ポリエステル短繊維、丸中実ポリエステル短繊維、異型ポリエステル短繊維などとを混ぜて構成してもよい。その際、前記の中空繊維が詰綿全重量対比３０重量％以上含まれることが好ましい。
【００２５】
本発明の詰綿は、前記の中空繊維を含んでいるので、単糸繊維中だけでなく単糸繊維間にも空隙ができるため嵩性および保温性がさらに向上し、しかもかかるフィン部の効果により、繊維に付着した剤の機能が発現しやすくなる。
【００２６】
次に、本発明の繊維製品は、前記の詰綿を含む、ふとん、まくら、ぬいぐるみ、衣料、およびクッション構造体からなる群より選択されるいずれかの繊維製品である。通常、これらの繊維製品は前記詰綿と側地とで構成される。その際、側地を構成する布帛としては、前記のようなポリエステルや綿などからなる繊維で構成された通常の織編物でよい。
本発明の繊維製品は、前記の詰綿を含んでいるので、優れた嵩性および保温性を有し、かつ繊維に付着した剤の機能が発現しやすくなる。
【実施例】
【００２７】
次に本発明の実施例及び比較例を詳述するが、本発明はこれらによって限定されるものではない。なお、実施例中の各測定項目は下記の方法で測定した。
【００２８】
＜中空率＞
中空率（％）＝（１−（Ａ／Ｂ））×１００
Ａ；単糸繊維軸に直交する断面面積
Ｂ；単糸繊維横断面最外周面積
【００２９】
＜繊維を束ねた状態での空隙率＞
空隙率（％）＝（１−（ＮＡ／Ｃ））×１００
Ａ；単糸繊維軸に直交する断面面積
Ｃ；繊維を束ねた状態での横断面最外周面積
Ｎ；繊維を束ねた状態に含まれる単糸数
【００３０】
＜消臭性＞
アンモニアガス検知管法
ガス量：３Ｌ  
放置時間：１２時間
試料：１g
調湿：６５％×２０℃×２４時間以上
物質：アンモニア
濃度：４０ｐｐｍ  
検知管：ガステック(株)  Ｎｏ．３Ｌ(測定範囲０．５〜７８ｐｐｍ・検出下限０．２ｐｐｍ)
消臭性（％）＝（（空試験―測定値）／空試験）×１００
【００３１】
＜嵩性＞
詰綿を１４．１ｃｍ×１４．１ｃｍの大きさでカットし、重量が２０ｇとなるように試験サンプルを作製した。次いで、該サンプルに０．５ｇ／ｃｍ2の荷重板を載せ、おもり２ｋｇを３０秒間載せ次にこのおもり２ｋｇを除き３０秒間放置した。この操作を３回繰返しおもり２ｋｇを除いて３０秒間放置後、４隅の高さを測定して平均値を求め下記式により嵩性（ｃｍ３／ｇ）を算出した。嵩性が８５ｃｍ３／ｇ以上であれば良好とする。
嵩性（ｃｍ３／ｇ）＝（１４．１×１４．１×ｈ／１０）／Ｗ
ｈ：サンプルの４隅の高さの平均値（ｍｍ）
Ｗ：サンプルの質量（ｇ）
【００３２】
＜保温性＞
ＡＳＴＭ Ｄ−１５１８−５７Ｔにより放熱量を測定し、下記式により保温性（％）を算出した。保温性が７５％以上であれば良好とする。
保温性（％）＝（１−（（発熱体に試験片を取り付けたときの放熱量（Ｗ／ｈ）／（発熱体の空試験の放熱量（Ｗ／ｈ）））×１００
【００３３】
[実施例１]
固有粘度が０．８５、融点２２５℃のポリトリメチレンテレフタレートを溶融し、図３に示す吐出孔を有する紡糸口金より吐出し、延伸することにより、単糸繊維繊度が３．３ｄｔｅｘのトウを得た。該トウを構成する単糸繊維（中空繊維）において、繊維軸に対して直交する断面が図１に模式的に示すように、四角中空であるコアー部と該コアー部の外表面から放射状に突出する８枚のフィン部とを有していた。また、コアー部長径ＤＡと中空部長径ＤＢとの比ＤＢ／ＤＡが０．７であり、フィン部の長さＬＡとコアー部長径ＤＡとの比ＬＡ／ＤＡが０．４であった。
また、該単糸繊維（中空繊維）の引張り強度が２．９ｃＮ／ｄｔｅｘ、伸度が３３％、中空率が４５％、単糸繊維を束ねた状態での空隙率が５７％であった。
次いで、該トウに常法により捲縮を付与し消臭剤（商品名フレッシュシライマツ、繊維重量に対する付着率重量０．１６％）を付着させたのち繊維長５１ｍｍにカットした。
そして、カットされた短繊維をローラーカードにかけてカーディングし、成型機でカードウェブを積層し詰綿を作製し消臭性能および嵩性を評価した。
得られた詰綿において、消臭性９５％、嵩性９３．６ｃｍ３／ｇと消臭性、嵩性に優れていた。
一方、経糸にポリエチレンテレフタレート８４ｄｔｅｘ／３６フィラメントの仮撚捲縮加工糸を配し、緯糸に抗ピル性ポリエステルステープル（単糸繊維繊度２．２ｄｔｅｘ、繊維長５１ｍｍ）を８０重量％、木綿２０重量％混用した紡績糸を配して平織組織織物を製織した後、淡いグリーンに染色仕上げを行い、さらにカレンダー加工を施すことにより目付１００ｇ／ｍ２ の織物を得た。
次いで、該織物を使用して３０ｃｍ四方の袋を得て、この袋の中に前記詰綿を１００ｇ／ｍ２となるように入れた詰綿構造体を作製し、保温性を評価したところ、保温性８４．５％と保温性に優れていた。
また、前記詰綿を用いてふとんを得た後、実際に使用したところ、優れた嵩性および保温性を有し、また、優れた消臭性が発現した。
【００３４】
［実施例２］
実施例１で得られた短繊維（中空繊維）と、ポリトリメチレンテレフタレート（ＰＴＴ；固有粘度０．８５、融点２２５℃）ポリマーからなり中空率３０％の丸中空断面形状で単糸繊維繊度が平均６．６デシテックスで繊維長が６４ｍｍの短繊維とを重量比（前者：後者）で７５：２５となるように混綿した後ローラーカードにかけてカーディングし、成型機でカードウェブを積層し詰綿を作製し消臭性および嵩性を評価した。
得られた詰綿において、消臭性７８％、嵩性９１．６ｃｍ３／ｇと実施例１で得られた詰綿にはやや劣るが消臭性、嵩高性に優れていた。
さらに実施例１と同様に詰綿構造体を作製し、保温性を評価したところ、保温性８０．８％と実施例１で得られたものにはやや劣るが、保温性に優れていた。
【００３５】
［実施例３］
実施例２において、重量比（前者：後者）を５０：５０に変更すること以外は実施例２と同様にした。
得られた詰綿において、消臭性７８％、嵩性９１．６ｃｍ３／ｇと実施例１で得られたものおよび実施例２で得られたものにはやや劣るが、消臭性、嵩高性に優れていた。
さらに実施例１と同様に詰綿構造体を作製し保温性を評価したところ、保温性７７．３％と実施例１で得られたものおよび実施例２で得られたものにはやや劣るが、保温性に優れていた。
【００３６】
［比較例１］
実施例１において、断面形状を中空率３０％の丸中空断面形状、単糸繊維繊度を平均６．６ｄｔｅｘ、カット長を６４ｍｍとした以外は実施例１と同様に詰綿および詰綿構造体を作製し、評価を行った。
得られた詰綿において消臭性４５％、嵩性８０．２ｃｍ３／ｇ、詰綿構造体において保温性６８．５％と消臭性、嵩高性、保温性とも劣っていた。
【００３７】
［比較例２］
実施例１において、断面形状を中空率２５％の三角中空断面形状、単糸繊維繊度を平均３．３ｄｔｅｘとすること以外は実施例１と同様に詰綿および詰綿構造体を作製し、評価を行った。
得られた詰綿において消臭性６３％、嵩性８１．０ｃｍ３／ｇ、詰綿構造体において保温性７２．２％と消臭性、嵩高性、保温性とも劣っていた。
【００３８】
［比較例３］
比較例１および比較例２で得られた短繊維を重量比で５０：５０となるように混綿する以外は実施例３と同様にして詰綿および詰綿構造体を作製し、評価を行った。
得られた詰綿において消臭性５４％、嵩性８０．８ｃｍ３／ｇであり、詰綿構造体において保温性７０．９％と、消臭性、嵩高性、保温性とも劣っていた。
【符号の説明】
【００３９】
Ａ：単糸繊維横断面（ポリマー部面積）
Ｂ：単糸繊維横断面最外周面積
Ｃ：繊維を束ねた状態での横断面最外周面積
【図１】
2011200295.tif 000003
【図２】
2011200295.tif 000004
【図３】
2011200295.tif 000005